(57)【要約】【課題】油中水型孔版印刷用エマルションインキを、孔版印刷機の両面転写汚れを抑制することが可能であって、印刷機の版胴とマスターの端部からのインキ漏れ、マスターにじみによるマスター周辺の印刷機および印刷物の汚れを抑制することができるものとする。【解決手段】油相および水相を有する油中水型孔版印刷用エマルションインキにおいて、油相成分中に含まれるカーボンブラックを、ｐＨ値６以上１０以下、一次粒子径が２０ｎｍ以上５０ｎｍ以下、かつＤＢＰ吸収量が７０ｃｍ3／１００ｇ以上１７５ｃｍ3／１００ｇ以下のものとする。【選択図】  なし【特許請求の範囲】
【請求項１】
油相および水相を有する油中水型孔版印刷用エマルションインキにおいて、前記油相成分中に含まれるカーボンブラックが、ｐＨ値６以上１０以下、一次粒子径が２０ｎｍ以上５０ｎｍ以下、かつＤＢＰ吸収量が７０ｃｍ3／１００ｇ以上１７５ｃｍ3／１００ｇ以下であることを特徴とする油中水型孔版印刷用エマルションインキ。
【請求項２】
前記ｐＨが７以上８以下であることを特徴とする請求項１記載の油中水型孔版印刷用エマルションインキ。
【請求項３】
前記ＤＢＰ吸収量が９５ｃｍ3／１００ｇ以上１７５ｃｍ3／１００ｇ以下であることを特徴とする請求項１または２記載の油中水型孔版印刷用エマルションインキ。
【請求項４】
前記油相中に、顔料分散剤を含むことを特徴とする請求項１、２または３記載の油中水型孔版印刷用エマルションインキ。
【発明の詳細な説明】
【技術分野】
【０００１】
本発明は、油中水型孔版印刷用エマルションインキ、詳細にはカーボンブラックを含有する油中水型孔版印刷用エマルションインキに関するものである。
【背景技術】
【０００２】
孔版印刷用インキとしては、従来より油中水（Ｗ／Ｏ）型エマルションインキが使用されており、一般に使用されている孔版印刷用エマルションインキは、インキ自体が乾燥固化するものではなく、紙などの印刷物に浸透して乾燥する浸透乾燥方式のインキである。
【０００３】
近年、孔版印刷機においても両面印刷の要求が増えてきている。しかし、浸透乾燥方式が一般的である孔版印刷機においては、両面印刷時の１版目（表面）に印刷されたインキがプレスロールおよび搬送ロールに転写し、このプレスロールおよび搬送ロールに付着したインキが２版目（裏面）に転写することによる汚れ（転写汚れ）が発生するという問題があった。
【０００４】
Ｗ／Ｏ型エマルションインキは紙などの被印刷体に印刷されると、まずエマルションの外相である油相成分が被印刷体に浸透し、次いで内相である水相成分が紙部分に浸透および飛散すると考えられており、紙への浸透速度はインクの粘度に依存する。つまり、インキの粘度を低くすれば紙への浸透速度が速くなって、両面印刷時の転写汚れを抑制することが可能であると考えられる。
【０００５】
しかし、孔版印刷用インキはインキ粘度が低いと、版胴外部へのインキのはみ出しが起きやすくなる。例えば、軟らかいインキを使用した場合に孔版印刷用原紙（いわゆるマスター）の後端部からインキが漏出してプレスロールや被印刷体を汚す問題（特許文献１）、流動特性として見かけ粘度の割に降伏値が低ければ印刷機内での尻漏れ（マスターの後端部からのインキ漏出現象）・脇漏れ（マスターの側縁部からのインキ漏出現象）が発生する問題（特許文献２）が指摘されている。
【０００６】
これらの問題を具体的に解決する手段として、水分が蒸発しても見かけ粘度が低下しないようにする方法（特許文献３）、印刷機内の版胴上に存在するインキ量（貯留インキ量）を最少量にする方法（特許文献４）、油相に有機ベントナイトを配合する方法（特許文献５）などが提案されている。
【先行技術文献】
【特許文献】
【０００７】
【特許文献１】特開昭６３−１６１０６４号公報
【特許文献２】特開平１０−８１８４６号公報
【特許文献３】特開平４−２８８３７５号公報
【特許文献４】特開平１０−２４５５１６号公報
【特許文献５】特公昭５４−２３６０１号公報
【発明の概要】
【発明が解決しようとする課題】
【０００８】
しかし、上記特許文献３〜５に記載されている方法は、両面印刷を想定したものではないため両面印刷時の転写汚れを抑制することは十分ではなく、実際の印刷機で数千枚以上の多数枚印刷を行うと、マスターの後端部からインキの漏出（インキ漏れ）を生じることがある。
【０００９】
また、印刷機を長期間使用せずに放置しておくと、インキ中の揮発成分の飛散によりインキ粘度の低下は避けられず、マスターの印面にあるインキ成分が多孔質支持体を通じて拡散し、マスターの印面外まで展開しやすくなる（いわゆるマスターにじみ）。これにより、インキ成分がクランプ板（ドラムにマスターを装着し支える部位）まで達して排版不良を引き起こしたり、用紙の搬送がずれた際にマスターの端面からはみ出したインキ成分によってマスター周辺の印刷機および印刷物を汚すという問題が起きる。
【００１０】
本発明は上記事情に鑑みなされたものであり、孔版印刷機の両面転写汚れを抑制することが可能であって、印刷機の版胴とマスターの端部からのインキ漏れ、マスターにじみによるマスター周辺の印刷機および印刷物の汚れを抑制することが可能な油中水型孔版印刷用エマルションインキを提供することを目的とするものである。
【課題を解決するための手段】
【００１１】
本発明の油中水型孔版印刷用エマルションインキは、油相および水相を有する油中水型孔版印刷用エマルションインキにおいて、油相成分中に含まれるカーボンブラックが、ｐＨ値６以上１０以下、一次粒子径が２０ｎｍ以上５０ｎｍ以下、かつＤＢＰ吸収量が７０ｃｍ3／１００ｇ以上１７５ｃｍ3／１００ｇ以下であることを特徴とするものである。
【００１２】
前記ｐＨ値は７以上８以下であることがより好ましい。前記ＤＢＰ吸収量は９５ｃｍ3／１００ｇ以上１７５ｃｍ3／１００ｇ以下であることがより好ましい。  
前記油相中には望ましくは顔料分散剤を含むことが好ましい。
【発明の効果】
【００１３】
本発明の油中水型孔版印刷用エマルションインキは、油相成分中に含まれるカーボンブラックが、特定のｐＨ値、一次粒子径、ＤＢＰ吸収量を有するものであり、ｐＨ値６以上１０以下のカーボンブラックを使用することで、放置によるマスター上での顔料展開が抑制することができマスターにじみを抑制することが可能である。また、一次粒子径が２０ｎｍ以上のカーボンブラックを使用することで、顔料分散性が良く、両面印刷時の転写汚れを抑制することができる。さらに、一次粒子径が５０ｎｍ以下であって、ＤＢＰ吸収量が７０ｃｍ3／１００ｇ以上１７５ｃｍ3／１００ｇ以下のカーボンブラックを使用することで、多枚数印刷時のインキ漏れを抑制することができる。
【図面の簡単な説明】
【００１４】
【図１】本発明の油中水型孔版印刷用エマルションインキに用いられるカーボンブラックの概略模式図である。
【図２】ｐＨ値とマスターにじみとの関係を示す図である。
【図３】一次粒子径と転写汚れとの関係を示す図である。
【図４】一次粒子径、ＤＢＰ吸収量およびインキ漏れとの関係を示す図である。
【発明を実施するための形態】
【００１５】
本発明の油中水型孔版印刷用エマルションインキは、油相および水相を有する油中水型孔版印刷用エマルションインキ（以下、単にインキという）において、油相成分中に含まれるカーボンブラックが、ｐＨ値６以上１０以下、一次粒子径が２０ｎｍ以上５０ｎｍ以下、かつＤＢＰ吸収量が７０ｃｍ3／１００ｇ以上１７５ｃｍ3／１００ｇ以下であることを特徴とする。
【００１６】
まず、カーボンブラックの基本特性について説明する。図１はカーボンブラックの特性を説明するためのカーボンブラックの概略模式図である。カーボンブラックの基本特性は、図１に示すように一次粒子径の大きさ、ストラクチャーの大きさ、及び表面性状（カーボンブラック表面の官能基に由来する化学的性質）で説明することができる。
【００１７】
一次粒子径はカーボンブラックの球状の粒子の大きさであり、カーボンブラック粒子を電子顕微鏡で観察して求めた算術平均径として求められる。この一次粒子径の大きさはインキの色相、着色力、顔料分散性、流動性に影響を与える因子となる。
【００１８】
カーボンブラックの最小分散体である一次凝集体は、通常は粒子が多数凝集して不規則な枝分かれした複雑な形状をしている。この粒子のつながりの大きさがストラクチャーである。カーボンブラックは、ストラクチャーの大きさによって作られる空隙が異なるため、ＤＢＰ吸収量によってストラクチャーを間接的に定量化することができる。ＤＢＰ吸収量は、カーボンブラック１００ｇが吸収するＤＢＰ（ジブチルフタレート）量であり（ＪＩＳ  Ｋ６２２１）、一般にストラクチャーが発達しているほど大きくなる。このストラクチャーの大きさはインキの色相、顔料分散性、流動性に影響を与える因子となる。
【００１９】
また、カーボンブラックの表面には図１に模式的に示すように、ヒドロキシル基やカルボキシル基など各種の官能基が存在しており、これらの量や組成により表面性状が異なる。この表面性状はｐＨを測定することで間接的に測定できる。カーボンブラックのｐＨは、ＪＩＳ  Ｚ８８０２に従い、カーボンブラックを室温で水中に添加して充分攪拌し、その水のｐＨを測定することにより得られる。この表面性状はインキの光沢、乳化特性、インキの乾燥に影響を与える因子となる。
【００２０】
一般に油系の顔料分散は、酸塩基相互作用により樹脂や顔料分散剤が顔料に吸着し、樹脂や顔料分散剤の立体障害によって安定化していると考えられている。カーボンブラックは通常中性〜弱アルカリ性を有しているが、酸塩基相互作用を高めて顔料分散性を向上させるために、極性の高い官能基を付与させる酸性処理を施すことがある。しかし、酸性処理を施したカーボンブラックを使用すると、樹脂や顔料分散剤との吸着が高くなるため、印刷機を長期間使用しない時に、マスターの印面上にあるインキが顔料を伴って印面外に展開しマスターにじみが起こる。本発明のインキはｐＨ６以上１０以下のカーボンブラックを使用することにより、酸性に処理されたカーボンブラックより酸塩基相互作用が乏しくなるため、顔料表面への吸着点が少なくなり、顔料を伴ったビヒクルの展開を抑制することが可能で、マスター周辺機器および印刷物の汚れの原因となるマスターにじみを抑制することができる。本発明のカーボンブラックのｐＨは７以上８以下であることがより好ましい。
【００２１】
しかし、表面処理が施されていないカーボンブラックは、上記理由により、表面処理されているカーボンブラックよりも顔料分散性は悪くなる。カーボンブラックは、一次粒子径が大きいほど同じ重量添加率では顔料粒子数が少ないため、粒子間の距離が長くなり顔料分散性を向上させることができる。また、ストラクチャーが高いほど一次凝集体の平均距離が大きくなっており、一次凝集体を引き離すのに必要なエネルギーは小さくて済むため、顔料分散性を向上させることができると考えられる。さらに、一次粒子径が大きいほど同じ重量添加では顔料粒子数が少ないからカーボンブラックの表面積は小さくなる。このため、ビヒクルからのカーボンブラックの離脱が早まるため乾燥性が向上し、両面印刷時の転写汚れが抑制できると考えられる。本発明では、カーボンブラックの一次粒子径を２０ｎｍ以上とすることにより、転写汚れの抑制と顔料分散性を両立することが可能である。
【００２２】
一方で、インキの流動性は多枚数印刷時の漏れに大きな影響を与える要因であるが、一次粒子径が小さくなると、同じ重量添加率ではカーボンブラックの粒子数が多くなるため流動性が減少する。また、ストラクチャーが大きいと、粒子同士の空隙が大きくなるため、溶剤が保持されやすくなり流動性が減少する。本発明では、カーボンブラックの一次粒子径の上限を５０ｎｍ以下、ＤＢＰ吸収量が７０ｃｍ3／１００ｇ以上、より好ましくは９５ｃｍ3／１００ｇ以上のストラクチャーの高いカーボンブラックを用いることにより多枚数印刷時のインキ漏れを抑制することができる。なお、ＤＢＰ吸収量は大きいほど多枚数印刷時のインキ漏れを抑制できるが、カーボンブラックの想定されるＤＢＰ吸収量の上限は１７５ｃｍ3／１００ｇ以下である。
【００２３】
本発明において用いられるｐＨ６以上１０以下のカーボンブラックは、各種製造方法によって得られるカーボンブラックのうち、酸化処理量が少ないか又は酸化処理を施さない製造方法によって得られたものの中から適宜選択することができ、また、製造工程において酸化処理量を変化させることによってｐＨ６以上１０以下に調整することもできる。
【００２４】
本発明に用いられるカーボンブラックは、例えば、ファーネスカーボンブラック、ランプブラック、アセチレンブラック、チャンネルブラック等から選択することができる。  
本発明において、カーボンブラックの添加量は、インキ全量に対して１〜３０質量％が好ましく、特に、３〜１０質量％の範囲であることが好ましい。
【００２５】
本発明のインキは、油相と水相とからなり、油相は、基本的に、カーボンブラック、界面活性剤（乳化剤）、樹脂成分、油成分、顔料分散剤等から構成される。  
本発明のインキには、カーボンブラックの他に、着色剤として、例えば、銅、鉄、酸化チタン、紺青等の無機顔料、フタロシアニン顔料、不溶性アゾ顔料、溶性アゾ顔料、キナクリドン等の有機顔料を添加してもよい。
【００２６】
また、印刷物の画質を向上させるために、インキ中に体質顔料を含有させることができる。体質顔料としては、たとえば、シリカ、白土、タルク、クレー、珪藻土、炭酸カルシウム、炭酸バリウム、硫酸バリウム、アルミナホワイト、カオリン、マイカ、水酸化アルミニウムを用いることができ、これらの２種以上を併用してもよい。体質顔料は、多量に含有させると被印刷体への着色剤の定着を阻害したり、印刷機の非使用後の印刷性能に支障をきたす恐れがあるため、５質量％以下の範囲で含有させることが好ましく、より好ましくは２質量％以下である。
【００２７】
界面活性剤は、油中水型エマルションを構成するために用いられ、アニオン界面活性剤、カチオン界面活性剤、両性界面活性剤、非イオン界面活性剤のいずれを用いてもよい。このうち、油中水型エマルションの乳化性や保存安定性の観点から、非イオン界面活性剤を用いることが好ましい。具体的には、ソルビタンモノラウレート、ソルビタンモノパルミテート、ソルビタンモノオレエート、ソルビタンセスキオレエート、ソルビタンモノイソステアレート等のソルビタン脂肪酸エステル、グリセリルモノステアレート、ヘキサグリセリルテトラオレエート、デカグリセリルデカオレエート、ヘキサグリセリルペンタオレエート等の（ポリ）グリセリン脂肪酸エステル、ポリオキシエチレンソルビタン脂肪酸エステル、ポリオキシエチレングリセリン脂肪酸エステル、ポリオキシエチレンソルビット脂肪酸エステル、プロピレングリコール脂肪酸エステル、（ポリ）エチレングリコール脂肪酸エステル、ポリオキシエチレンアルキルエーテル、ポリオキシエチレンポリオキシプロピレンアルキルエーテル、ポリオキシエチレンアルキルフェニルエーテル、ポリオキシエチレン（硬化）ヒマシ油等を好ましく挙げることができる。上記界面活性剤は、単独で用いてもよいし、二種類以上を適宜組み合わせて用いることもできる。界面活性剤の含有量は、インキ全質量に対して０．１〜１０質量％であることが好ましく、１〜５質量％であることがより好ましい。
【００２８】
樹脂はインキに粘度を付与し、エマルションの安定性を向上させるもので、油相に溶解するものが用いられる。樹脂を含ませることにより、カーボンブラック、その他の顔料や体質顔料の顔料分散性、紙への定着性、転写汚れの抑制を向上させることができる。樹脂としては、たとえば、ロジン、ギルソナイト、ロジンエステル、マレイン酸樹脂、フェノール樹脂、アルキド樹脂、石油樹脂、アクリル樹脂、アミノ樹脂、ウレタン樹脂、セルロース樹脂、天然ゴム誘導体樹脂等を好ましく用いることができ、アルキド樹脂、フェノール樹脂をより好ましく用いることができる。また、アルキド樹脂またはロジン変性樹脂とアルミニウムキレート化合物またはアルミニウムアルコラートとの反応生成物も、好ましく用いることができる。樹脂の含有量は、インキ全質量に対して１〜２０質量％であることが好ましく、３〜１５質量％であることがより好ましい。
【００２９】
上記したように、一般的に油系の顔料分散は、酸塩基相互作用により樹脂・顔料分散剤が顔料に吸着し、樹脂・顔料分散剤の立体障害によって安定化していると考えられている。例えばアルキド樹脂であれば、ヒドロキシル基やカルボキシル基が存在し、それらの極性基が顔料表面に吸着する。そして、炭素鎖が長いため、顔料表面に吸着した樹脂によって、顔料同士の凝集をより抑制することが可能である。
【００３０】
油成分としては、各種工業用溶剤、モーター油、ギヤー油、軽油、灯油、スピンドル油、マシン油、流動パラフィン等の鉱物油、オリーブ油、ナタネ油、アマニ油、ヒマシ油、サラダ油、大豆油等の植物油のほか、合成油等を用いることもできる。油成分としては、印刷機の長期未使用後の印刷性能を高める等の目的のため、揮発性の異なる油を複数種混合して用いることが好ましい。油成分の含有量は、インキ全質量に対して１〜５０質量％であることが好ましく、３〜２０質量％であることがより好ましい。
【００３１】
本発明で用いられる顔料分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ポリエステルポリアミン、ステアリルアミンアセテート等を用いることができ、中でも主鎖にポリアミド構造を有し、側鎖にポリエステル構造を有した櫛型のポリマーが好ましい。顔料分散剤の含有量は、インキ全質量に対して０〜１０質量％であることが好ましく、０．１〜５質量％であることがより好ましい。  
油相中には、必要に応じて、ゲル化剤、酸化防止剤等の公知の成分を適宜含ませることができる。
【００３２】
水相は、水、電解質、水蒸発防止剤、水溶性高分子、防黴剤、防腐剤、ｐＨ調整剤、凍結防止剤、顔料・染料等の着色剤等を常法に従って適宜分散及び混合することにより調製することができる。
【００３３】
本発明のインキは、公知の方法で調製することができる。例えば油相は、公知の分散機でカーボンブラック、その他の顔料を溶剤に分散した後、さらに溶剤で希釈し、その際その他の油相成分を添加して調製することができる。希釈には、それ自体公知の撹拌機を使用することができる。水相は、水相の成分を、撹拌機により水に混合・溶解することにより調製することができる。そして、公知の乳化機を使用し、攪拌下の油相中に水相を滴下することにより、油中水型のエマルションインキを得ることができる。これらの分散、稀釈、乳化等を行うにあたって採用される条件等は、適宜選択することができる。  
以下に本発明の油中水型孔版印刷用エマルションインキの実施例を示す。
【実施例】
【００３４】
（インキの調製）
下記表１に示す配合（表１に示す数値は質量部である）により、以下の手順に従い、各実施例、比較例のインキを調製した。まず、ファーネスカーボンブラック（実施例１〜７、比較例１〜４はいずれも三菱化学株式会社製カーボンブラック、各カーボンブラックの一次粒子径、ＤＢＰ吸収量、ｐＨ値は表２に示すとおり）、体質顔料として疎水性フュームドシリカ（日本アエロジル株式会社製）、樹脂成分としてアルキド樹脂（荒川化学工業株式会社製）、顔料分散剤としてソルスパース１１２００（日本ルーブリゾール株式会社製）、溶剤としてスピンドル油、界面活性剤としてソルビタンモノオレートを混合し、三本ロールで充分に分散した。この油相中に水とエチレングリコールを混合した水相混合溶液を徐々に滴下し、攪拌翼を回転させて乳化を行い、油中水型孔版印刷用エマルションインキを得た。
【００３５】
（評価）
転写汚れは、特願２００８−１５２６９１号、図１記載の両面孔版印刷機を用いて２３℃５０％環境下、１００ｐｐｍで５０枚印刷して転写汚れの度合いを目視で評価した。インキ漏れは、同環境下、孔版印刷機リソグラフＲＺ９７０（理想科学工業株式会社製）を用いて無製版・１８０ｐｐｍで印刷し、ドラムからのインキの漏れ度合いを観察した。マスターにじみは、同環境下、インキ漏れと同様に孔版印刷機リソグラフＲＺ９７０を用いて無製版で１週間放置したドラムに装着したマスターの印面外へのインキの展開度合いを観察した。それぞれの評価基準の詳細を下記表３に示す。また、実施例および比較例における各カーボンブラックの、ｐＨ値とマスターにじみとの関係を図２に、一次粒子径と転写汚れとの関係を図３に、一次粒子径、ＤＢＰ吸収量およびインキ漏れとの関係を図４にそれぞれ示す。
【００３６】
【表１】
2011021086.tif 000002
【００３７】
【表２】
2011021086.tif 000003
【００３８】
【表３】
2011021086.tif 000004
【００３９】
上記表および図２に示す結果から、ｐＨが６以上１０以下のカーボンブラック（実施例１〜７）ではマスターにじみが起きなかったが、ｐＨが酸性の比較例３および４ではマスターにじみが発生した。これは、ｐＨが酸性のカーボンブラックを使用すると、樹脂および顔料分散剤との吸着が高くなるため、印刷機を長期間使用しない時に、マスターの印面上にあるインキが顔料を伴って印面外に展開し、マスターにじみが発生したものと考えられる。
【００４０】
また、図３から明らかなように一次粒子径が２０ｎｍ以上のカーボンブラック（実施例１〜７）は両面印刷時の転写汚れが殆どなかったが、一次粒子径が２０ｎｍよりも小さい比較例２では転写汚れが目立った。これは、一次粒子径が小さいと同じ重量添加では顔料粒子数が多く、必然的に表面積が大きくなることから、ビヒクルからのカーボンブラックの離脱が遅くなって乾燥が阻害される結果、両面印刷時の転写汚れが目立ったものと考えられる。
【００４１】
さらに、一次粒子径が５０ｎｍ以下であってＤＢＰ吸収量が７０ｃｍ3／１００ｇ以上のカーボンブラック（実施例１〜７）は多枚数印刷時の漏れが発生しにくかった。一方、一次粒子径が５０ｎｍ以下であってもＤＢＰ吸収量が６９ｃｍ3／１００ｇの比較例１では、多枚数印刷においてインキ漏れがすぐに発生した。また、ＤＢＰ吸収量が９３ｃｍ3／１００ｇであっても一次粒子径が５５ｎｍの比較例４では、多枚数印刷時においてインキ漏れがすぐに発生し、またマスターにじみも抑制されなかった。
【００４２】
なお、実施例７および８は顔料分散剤を配合しなかったインキであるが、この場合には顔料分散剤を配合した他の実施例に比べて、転写汚れの評価が若干劣った。これより、顔料分散剤は転写汚れ抑制に寄与し、配合することが好ましいことが看取できる。
【００４３】
以上のように、本発明の油中水型孔版印刷用エマルションインキは、油相成分中に含まれるカーボンブラックを、ｐＨ値６以上１０以下、一次粒子径が２０ｎｍ以上５０ｎｍ以下、かつＤＢＰ吸収量が７０ｃｍ3／１００ｇ以上１７５ｃｍ3／１００ｇ以下のものとすることにより、孔版印刷機の両面転写汚れを抑制することが可能であって、印刷機の版胴とマスターの端部からのインキ漏れ、マスター周辺の印刷機および印刷物の汚れの原因となるマスターにじみを抑制することができる。
【図１】
2011021086.tif 000005
【図２】
2011021086.tif 000006
【図３】
2011021086.tif 000007
【図４】
2011021086.tif 000008